Brevet FR2126226A1 — publié le 19721006

i 2126226 L'invention se rapporte aux curseurs utilisés sur les métiers à filer et à retordre et elle concerne plus particulièrement les curseurs en matière plastique. L'utilisation de matières plastiques, telles que le Nylon, 5 pour la fabrication de curseurs s'est avérée avantageuse, car les matières plastiques présentent une bonne aptitude au moulage et au formage. Les opérations de filateur effectuées avec ces curseurs ont donné des résultats qui ont été jugés en général acceptables. Toutefois, en particulier lorsque ces curseurs sont utilisés dans le 10 travail de certains fils continus synthétiques ainsi que de filés renfermant certaines fibres animales, on a constaté que leur durée de service était inacceptable et qu'il fallait les remplacer fréquemment, parce que ou bien ils sont alors complètement usés, ou bien ils se détachent d'eux mêmes de l'anneau auquel ils sont asso-15 ciés, du fait de leur déformation. L'tin des buts de l'invention est de réaliser un curseur d'une durée de service prolongée. L'invention a pour objet un curseur pour métier.à filer et à retordre, caractérisé en ce que ce curseur est en une matière com-20 prenant une matrice de matière plastique synthétiquè associée à un composé métallique, ce composé métallique étant un oxyde métallique, un nitrure, un borure ou un carbure, qui est plus dur que la matrice de matière plastique synthétique. De préférence, la matrice comprend un polymère thermoplasti-25 que ou un copolymère thermoplastique ou un terpolymère thermoplastique. De préférence; la matrice comprend un polymère thermodurcis-sable, la proportion de ce polymère thermodurcissable et du composé métallique étant choisie de façon à conférer une ductilité suffi-30 santé au curseur à l'état fini pour lui permettre d'être monté par déformation élastique sur l'anneau d'utjjnétier à filer ou à retordre à anneaux. La matrice de polymère peut renfermer un éther polyarylique, une polysulfure, une résine acétal, un polyester tel que le téréphta-35 late de polyéthylène, un polyamide tel que le Nylon, un polycarbona- te tel que le p-p'-dihydroxydiphényl-diméthylméthane, un oxyde de poly-phénylène, ou une polyoléfine, telle que le polypropylène. Cette matière peut renfermer en outre un polymère donnant un faible coefficient de frottement, tel que le polytétrafluoroéthylè-40 ne. 72 05516 2 2126226 En outre la matière peut être renforcée au moyen de fibres de verre. Le composé métallique peut être du bioxyde de silicium, de l'oxyde ferrique, du bioxyde de titane, de l'oxyde de magnésium, de 5 l'oxyde d'aluminium, du carbure de silicium ou du nitrure de silicium. Le composé métallique peut présenter une dureté dans l'échelle MOHS de 5 à 10, de préférence de 5 à 7. La proportion pondérale du composé métallique dans la matière 10 peut être de 0 à 20 pourcent, plus normalement de 0 à 10 pourcent et de préférence de 0: à 5 pourcent. Avant son incorporation dans la matière, le composé métallique est sous une forme de particules ou d'agglomérats. Ce rapport entre la longueur d'une particule ou d'un agglomérat et son diamètre 15 est de préférence au plus égal à 10. La grosseur de ces particules ou agglomérats se situe de préférence entre 50 et 100 microns. On décrira maintenant trois exemples de curseur suivant l'invention. 20 Exemple 1 Des curseurs sont moulés dans une machine de moulage par injection, à partir d'une masse de moulage comprenant des copeaux de Nylon, qui contiennent des bioxyde de titane sous forme d'anatase. Cette matière de moulage est disponible dans le commerce sous le nom 25 de MARANYL A 102, type 0,37. Avant l'opération, on ajoute un plastifiant à la matière de moulage. Les curseurs obtenus renferment 2,67 % de bioxyde de titane sous forme d'anatase, (en poids). Pendant l'opération de moulage par injection les variations de la température sont maintenues à un minimum et, pour éviter une 30 dégradation de la matière on utilise pratiquement la température la plus basse à laquelle la matière reste en fusion. Exemple 2 Des curseurs sont moulés dans une machine de moulage par in-lection à partir d'une matière renfermant 99 % de Nylon-6,6 et 1 % 35 de rutile (en poids). Exemple 3 Des curseurs sont moulés dans une machine de moulage par injection à partir d'une matière de moulage renfermant 80 % de Nylon 66 et 20 % d'alumine. 40 La durée de service des curseurs fabriqués suivant les exem- 72 05516 3 2126226 pies 1, 2 et 3 est plus grande que celle d'un curseur de Nylon utilisé dans des conditions similaires. La prolongation de longévité optimale est obtenue avec des curseurs renfermant de faibles pourcentages de bioxyde de titane, avec lesquels la durée de service est de trois 5 fois celle d'un curseur fait uniquement de Nylon. L'amélioration de la durée de service des curseurs fabriqués selon les exemples 1 et 2 est due à leur résitance à l'usure par le frottement du fil. Les curseurs fabriqués selon l'exemple 3 ont une durée de service améliorée du fait de leur aptitude à demeurer sur 10 l'anneau auquel ils sont associés, pendant une période plus longue que des curseurs similaires en Nylon. On comprendra que cette matière peut être employée pour la fabrication de curseurs, par mise en oeuvré d'un procédé classique quelconque de formage de matière plastique, tel que coulée, moulage, 15 et qu'elle peut aussi être taillée à partir d'un produit extrudé. On peut aussi- mélanger à la matière une certaine quantité d'un polymère donnant un frottement faible tel que le polytétrafluoroéthylène. 72 05516 4 2126226 REVENDICATIONS 1 - Curseur pour métier à filer ou à retordre, carac-térisé en ce que AJurseur est en une matière comprenant une matrice de matière plastique synthétique associée à un composé métallique, ce composé métallique étant un oxyde métallique, un nitrure, un 5 borure ou un carbure, qui est plus dur que la matrice de matière plastique synthétique. 2 - Curseur suivant la revendication 1, caractérisé en ce que la matrice comporte un polymère thermoplastique, ou un copolymère thermoplastique, ou un terpolymère thermoplastique. 10 3 - Curseur suivant la revendication 1, caractérisé en ce que la matrice renferme un polymère thermodurcissable, les proportions de ce polymère thermodurcissable et du composé métallique dans la matière étant choisis de telle sorte que le curseur présente une ductilité suffisante pour permettre de le monter par 15 déformation sur un anneau d'un métier à filer ou à retordre à anneaux. 4 - Curseur suivant la revendication 1, caractérisé en ce que la matrice de matière plastiqué comprend un ether poly-arylique, un polysulfone, une résine-acétal, un polyester, tel 20 que le téréphtalat de polyéthylène, un polyamide, tel que le Nylon, un polycarbonate, tel que le carbonate de p.p'-dihydroxydi-phényl-diméthylméthane, un oxyde de polyphénylène, ou une poly-oléfine, telle que le polypropylène. 5 - Curseur suivant l'une quelconque des revendications 25 qui précèdent, caractérisé en ce que la matière renferme en outre un polymère donnant un faible coefficient,de frottement, tel que le polytétrafluoroéthylène. 6 - Curseur suivant l'une quelconque des revendications qui précèdent, caractérisé en ce que la matière est renforcée 30 avec des fibres de verre. 7 - Curseur suivant l'une quelconque des revendications qui précèdent, caractérisé en ce que le composé métallique est du bioxyde de silicium, de l'oxyde ferrique, du bioxyde de titan, de l'oxyde de magnésium, de l'oxyde d'aluminium, du carbure de sili- 35 cium, ou du nitrure de silicium. 8 - Curseur suivant l'une quelconque des revendications qui précèdent, caractérisé en ce que la dureté du composé métallique selon l'échelle MOHS se situe entre 5 et 10. 9 - Curseur suivant la revendication 8, caractérisé 72 05516 5 2126226 en ce que la dureté du composé métallique selon l'échelle MOHS se situe entre 5 et 7. 10 - Curseur suivant l'une quelconque des revendications qui précèdent, caractérisé en ce que la proportion pondérale du 5 composé métallique dans la matière est de 0 à 20%. 11 - Curseur suivant la revendication 10, caractérisé en ce que la proportion pondérale du composé métallique dans la matière est de 0 à 10$. 12 - Curseur métallique suivant la revendication 10, 10 caractérisé en ce que la proportion pondérale du composé métallique dans la matière est de 0 à 5$. 13 - Curseur suivant l'une quelconque des revendications qui précèdent, caractérisé en ce que, avant son incoporation dans la matière, le composé métallique est sous forme de particules ou 15 d'agglomérats. 14 - Curseur suivant la revendication 13, caractérisé en ce que le rapport entre la longueur et le diamètre des particules ou des agglomérats n'excède pas 10. 15 - Curseur suivant l'a revendication 13 ou 14, carac- 20 térisé en ce que la grosseur des particules ou des agglomérats se situe entre 50 et 100 microns.